(57)【要約】本発明の一側面は、下記式（１）で表される化合物を含有する光増感剤である。2021523245.tif 000037式中、Ａは芳香族炭化水素環を表し、Ｘは１価の有機基を表し、Ｒは１価の炭化水素基を表し、ｍ１は１以上の整数を表し、ｎ１は０以上の整数を表す。
2021523245.tif 000002
【特許請求の範囲】
【請求項１】
下記式（１）で表される化合物を含有する、光増感剤。
【化１】
2021523245.tif 000033
［式中、Ａは芳香族炭化水素環を表し、Ｘは１価の有機基を表し、Ｒは１価の炭化水素基を表し、ｍ１は１以上の整数を表し、ｎ１は０以上の整数を表す。］
【請求項２】
前記芳香族炭化水素環が２個以上の環からなる縮合環である、請求項１に記載の光増感剤。
【請求項３】
前記芳香族炭化水素環が２〜４個の環からなる縮合環である、請求項１又は２に記載の光増感剤。
【請求項４】
前記芳香族炭化水素環がアントラセン環である、請求項１〜３のいずれか一項に記載の光増感剤。
【請求項５】
前記式（１）で表される化合物が下記式（３ａ）で表される化合物である、請求項１〜４のいずれか一項に記載の光増感剤。
【化２】
2021523245.tif 000034
［式中、Ｘ１及びＸ２は、それぞれ独立に１価の有機基を表し、Ｒは１価の炭化水素基を表し、ｎ３は０〜８の整数を表す。］
【請求項６】
前記１価の有機基が１価の炭化水素基である、請求項５に記載の光増感剤。
【請求項７】
前記１価の炭化水素基がアルキル基である、請求項６に記載の光増感剤。
【請求項８】
前記１価の炭化水素基がアリール基である、請求項６に記載の光増感剤。
【請求項９】
前記１価の有機基が、水酸基、エステル基又はエーテル基を有する、請求項５に記載の光増感剤。
【請求項１０】
樹脂と、光重合性化合物と、光重合開始剤と、下記式（１）で表される化合物とを含有する、感光性樹脂組成物。
【化３】
2021523245.tif 000035
［式中、Ａは芳香族炭化水素環を表し、Ｘは１価の有機基を表し、Ｒは１価の炭化水素基を表し、ｍ１は１以上の整数を表し、ｎ１は０以上の整数を表す。］
【請求項１１】
前記芳香族炭化水素環が２個以上の環からなる縮合環である、請求項１０に記載の感光性樹脂組成物。
【請求項１２】
前記芳香族炭化水素環が２〜４個の環からなる縮合環である、請求項１０又は１１に記載の感光性樹脂組成物。
【請求項１３】
前記芳香族炭化水素環がアントラセン環である、請求項１０〜１２のいずれか一項に記載の感光性樹脂組成物。
【請求項１４】
前記式（１）で表される化合物が下記式（３ａ）で表される化合物である、請求項１０〜１３のいずれか一項に記載の感光性樹脂組成物。
【化４】
2021523245.tif 000036
［式中、Ｘ１及びＸ２は、それぞれ独立に１価の有機基を表し、Ｒは１価の炭化水素基を表し、ｎ３は０〜８の整数を表す。］
【請求項１５】
前記１価の有機基が１価の炭化水素基である、請求項１４に記載の感光性樹脂組成物。
【請求項１６】
前記１価の炭化水素基がアルキル基である、請求項１５に記載の感光性樹脂組成物。
【請求項１７】
前記１価の炭化水素基がアリール基である、請求項１５に記載の感光性樹脂組成物。
【請求項１８】
前記１価の有機基が、水酸基、エステル基又はエーテル基を有する、請求項１４に記載の感光性樹脂組成物。
【請求項１９】
支持体と、
前記支持体上に設けられ、請求項１０〜１８のいずれか一項に記載の感光性樹脂組成物からなる感光性樹脂層と、
を備える、感光性エレメント。
【請求項２０】
前記感光性樹脂層の前記支持体と反対側に設けられた保護層を更に備える、請求項１９に記載の感光性エレメント。
【請求項２１】
請求項１０〜１８のいずれか一項に記載の感光性樹脂組成物からなる感光性樹脂層を基板上に設ける工程と、
前記感光性樹脂層の一部を光硬化させる工程と、
前記感光性樹脂層の未硬化部分を除去してレジストパターンを形成する工程と、
前記基板の前記レジストパターンが形成されていない部分に配線層を形成する工程と、
を備える、配線基板の製造方法。
【発明の詳細な説明】
【技術分野】
【０００１】
本発明は、光増感剤、感光性樹脂組成物、感光性エレメント、及び配線基板の製造方法に関する。
【背景技術】
【０００２】
配線基板の製造においては、所望の配線を得るためにレジストパターンが形成される。レジストパターンの形成には、感光性樹脂組成物が広く用いられている。近年、微細な配線を形成可能な方法としてＭＳＡＰ（Modified Semi Additive Process）が注目されている。この方法において、微細な配線を形成するためには、従来よりも精度良くレジストパターンを形成する必要がある。
【０００３】
精度良くレジストパターンを形成するために、一般に、感光性樹脂組成物には、光増感剤が添加される。光増感剤としては、例えば９，１０−ジブトキシアントラセン（ＤＢＡ）が知られている（例えば特許文献１参照）。
【先行技術文献】
【特許文献】
【０００４】
【特許文献１】国際公開第２００７／１２３０６２号
【発明の概要】
【発明が解決しようとする課題】
【０００５】
しかし、ＤＢＡを含有する感光性樹脂組成物には、更に精度の良いレジストパターンを得るために未だ改善の余地がある。加えて、感光性樹脂組成物は、通常、ポリエチレンのようなポリマーのフィルム間に挟持された感光性エレメントの形態で用いられるが、本発明者らの検討によれば、感光性樹脂組成物がＤＢＡを含有する場合、ＤＢＡがポリマーフィルムを浸透してしまい、レジストパターン形成時に所望のパターン形状を形成できないという問題が生じ得る。このような問題は、ポリマーフィルムがポリエチレンフィルムである場合に特に顕著に発生する。
【０００６】
そこで、本発明は、精度良くレジストパターンを形成可能であり、かつポリエチレンフィルムへの光増感剤の浸透を抑制できる感光性樹脂組成物及び感光性エレメント、並びにそれらに好適に用いられる光増感剤を提供することを主な目的とする。
【課題を解決するための手段】
【０００７】
本発明の一側面は、下記式（１）で表される化合物を含有する光増感剤である。
【化１】
2021523245.tif 000003
式中、Ａは芳香族炭化水素環を表し、Ｘは１価の有機基を表し、Ｒは１価の炭化水素基を表し、ｍ１は１以上の整数を表し、ｎ１は０以上の整数を表す。
【０００８】
本発明の他の一側面は、樹脂と、光重合性化合物と、光重合開始剤と、上記式（１）で表される化合物とを含有する感光性樹脂組成物である。
【０００９】
式（１）において、芳香族炭化水素環は２個以上の環からなる縮合環であってよく、２〜４個の環からなる縮合環であってもよく、アントラセン環であってもよい。
【００１０】
式（１）で表される化合物は、下記式（３ａ）で表される化合物であってよい。
【化２】
2021523245.tif 000004
式中、Ｘ１及びＸ２は、それぞれ独立に１価の有機基を表し、Ｒは１価の炭化水素基を表し、ｎ３は０〜８の整数を表す。
【００１１】
式（３ａ）において、１価の有機基は、１価の炭化水素基であってよい。この１価の炭化水素基は、アルキル基であってよく、アリール基であってもよい。１価の有機基は、水酸基、エステル基又はエーテル基を有していてもよい。
【００１２】
本発明の他の一側面は、支持体と、支持体上に設けられ、上記の感光性樹脂組成物からなる感光性樹脂層と、を備える感光性エレメントである。感光性エレメントは、感光性樹脂層の支持体と反対側に設けられた保護層を更に備えていてよい。
【００１３】
本発明の他の一側面は、上記の感光性樹脂組成物からなる感光性樹脂層を基板上に設ける工程と、感光性樹脂層の一部を光硬化させる工程と、感光性樹脂層の未硬化部分を除去してレジストパターンを形成する工程と、基板のレジストパターンが形成されていない部分に配線層を形成する工程と、を備える、配線基板の製造方法である。
【発明の効果】
【００１４】
本発明によれば、精度良くレジストパターンを形成可能であり、かつポリエチレンフィルムへの光増感剤の浸透を抑制できる感光性樹脂組成物及び感光性エレメント、並びにそれらに好適に用いられる光増感剤を提供することができる。
【図面の簡単な説明】
【００１５】
【図１】一実施形態に係る感光性エレメントを示す模式断面図である。
【図２】一実施形態に係る配線基板の製造方法を示す模式図である。
【発明を実施するための形態】
【００１６】
以下、本発明の実施形態について詳細に説明する。
【００１７】
本明細書において、「工程」との語は、独立した工程だけではなく、他の工程と明確に区別できない場合であってもその工程の所期の作用が達成されれば、本用語に含まれる。「〜」を用いて示された数値範囲は、「〜」の前後に記載される数値をそれぞれ最小値及び最大値として含む範囲を示す。「層」との語は、平面図として観察したときに、全面に形成されている形状の構造に加え、一部に形成されている形状の構造も包含される。「（メタ）アクリル酸」とは、「アクリル酸」、及び、それに対応する「メタクリル酸」の少なくとも一方を意味する。（メタ）アクリレート等の他の類似表現についても同様である。
【００１８】
本明細書において、「（ポリ）オキシエチレン基」とは、オキシエチレン基、又は、２以上のエチレン基がエーテル結合で連結したポリオキシエチレン基を意味する。「（ポリ）オキシプロピレン基」とは、オキシプロピレン基、又は、２以上のプロピレン基がエーテル結合で連結したポリオキシプロピレン基を意味する。「ＥＯ変性」とは、（ポリ）オキシエチレン基を有する化合物であることを意味する。「ＰＯ変性」とは、（ポリ）オキシプロピレン基を有する化合物であることを意味する。「ＥＯ・ＰＯ変性」とは、（ポリ）オキシエチレン基及び／又は（ポリ）オキシプロピレン基を有する化合物であることを意味する。
【００１９】
本明細書において組成物中の各成分の量は、組成物中に各成分に該当する物質が複数存在する場合には、特に断らない限り、組成物中に存在する当該複数の物質の合計量を意味する。本明細書において、「固形分」とは、感光性樹脂組成物において、揮発する物質（水、溶媒等）を除いた不揮発分を指す。すなわち、「固形分」とは、後述する感光性樹脂組成物の乾燥において揮発せずに残る溶媒以外の成分を指し、室温（２５℃）で液状、水飴状又はワックス状のものも含む。
【００２０】
＜感光性樹脂組成物＞
一実施形態に係る感光性樹脂組成物は、（Ａ）成分：樹脂と、（Ｂ）成分：光重合性化合物と、（Ｃ）成分：光重合開始剤と、（Ｄ）成分：下記式（１）で表される化合物とを含有する。
【化３】
2021523245.tif 000005
式中、Ａは芳香族炭化水素環を表し、Ｘは１価の有機基を表し、Ｒは１価の炭化水素基を表し、ｍ１は１以上の整数を表し、ｎ１は０以上の整数を表す。
【００２１】
感光性樹脂組成物は、（Ａ）成分の１種又は２種以上を含んでいる。（Ａ）成分としては、例えば、アクリル系樹脂、スチレン系樹脂、エポキシ系樹脂、アミド系樹脂、アミドエポキシ系樹脂、アルキド系樹脂、及び、フェノール系樹脂が挙げられる。（Ａ）成分は、アルカリ現像性を更に向上させる観点から、アクリル系樹脂を含んでもよい。
【００２２】
アクリル系樹脂は、例えば（メタ）アクリル酸に由来する構造単位を有しており、（メタ）アクリル酸以外のその他の単量体に由来する構造単位を更に有していてもよい。
【００２３】
その他の単量体は、例えば、（メタ）アクリル酸エステルであってよい。（メタ）アクリル酸エステルとしては、（メタ）アクリル酸アルキルエステル、（メタ）アクリル酸シクロアルキルエステル、（メタ）アクリル酸アリールエステル等が挙げられる。
【００２４】
その他の単量体は、アルカリ現像性及び剥離特性を向上させる観点から、好ましくは、（メタ）アクリル酸アルキルエステルであってよい。（メタ）アクリル酸アルキルエステルのアルキル基は、例えば、メチル基、エチル基、プロピル基、ブチル基、ペンチル基、ヘキシル基、ヘプチル基、オクチル基、ノニル基、デシル基、ウンデシル基、ドデシル基又はこれらの構造異性体であってよく、剥離特性を更に向上させる観点から、炭素数１〜４のアルキル基であってもよい。
【００２５】
その他の単量体が（メタ）アクリル酸アルキルエステルである場合、（メタ）アクリル酸アルキルエステルの含有量は、（Ａ）成分を構成する単量体の全量を基準として、剥離特性に優れる観点から、１質量％以上、２質量％以上、又は３質量％以上であってよく、解像度及び密着性が更に向上する観点から、８０質量％以下、６０質量％以下、又は５０質量％以下であってよい。
【００２６】
その他の単量体は、解像度及び密着性を更に向上させる観点から、スチレン又はスチレン誘導体であってよい。スチレン誘導体は、例えば、ビニルトルエン、α−メチルスチレン等であってよい。その他の単量体がスチレン又はスチレン誘導体である場合、スチレン及びスチレン誘導体の含有量は、（Ａ）成分を構成する単量体の全量を基準として、解像度が更に向上する観点から、５質量％以上、１０質量％以上、又は２０質量％以上であってよく、剥離特性に優れる観点から、６５質量％以下、５５質量％以下、又は５０質量％以下であってよい。
【００２７】
（Ａ）成分の酸価は、好適に現像できる観点から、１００ｍｇＫＯＨ／ｇ以上、１２０ｍｇＫＯＨ／ｇ以上、１４０ｍｇＫＯＨ／ｇ以上、又は１５０ｍｇＫＯＨ／ｇ以上であってよく、感光性樹脂組成物の硬化物の密着性（耐現像液性）が向上する観点から、２５０ｍｇＫＯＨ／ｇ以下、２４０ｍｇＫＯＨ／ｇ以下、又は２３０ｍｇＫＯＨ／ｇ以下であってよい。（Ａ）成分の酸価は、（Ａ）成分を構成する構造単位の含有量（例えば、（メタ）アクリル酸に由来する構造単位）により調整できる。
【００２８】
（Ａ）成分の重量平均分子量（Ｍｗ）は、感光性樹脂組成物の硬化物の密着性（耐現像液性）が優れる観点から、１００００以上、２００００以上、又は２５０００以上であってよく、好適に現像できる観点から、１０００００以下、８００００以下、又は６００００以下であってよい。（Ａ）成分の分散度（Ｍｗ／Ｍｎ）は、例えば１．０以上又は１．５以上であってよく、密着性及び解像度が更に向上する観点から、３．０以下又は２．５以下であってよい。
【００２９】
重量平均分子量及び分散度は、例えば、ゲルパーミエーションクロマトグラフィー（ＧＰＣ）により標準ポリスチレンの検量線を用いて測定することができる。より具体的には実施例に記載の条件で測定することができる。なお、分子量の低い化合物について、上述の重量平均分子量の測定方法で測定困難な場合には、他の方法で分子量を測定し、その平均を算出することもできる。
【００３０】
（Ａ）成分の含有量は、感光性樹脂組成物の固形分全量を基準として、フィルムの成形性に優れる観点から、２０質量％以上、３０質量％以上、又は４０質量％以上であってよく、感度及び解像度に更に優れる観点から、９０質量％以下、８０質量％以下、又は６５質量％以下であってよい。
【００３１】
（Ａ）成分の含有量は、（Ａ）成分及び（Ｂ）成分の総量１００質量部に対して、フィルムの成形性に優れる観点から、３０質量部以上、３５質量部以上、又は４０質量部以上であってよく、感度及び解像度が更に向上する観点から、７０質量部以下、６５質量部以下、又は６０質量部以下であってよい。
【００３２】
感光性樹脂組成物は、（Ｂ）成分の１種又は２種以上を含んでいる。（Ｂ）成分は、光により重合する化合物であればよく、例えば、エチレン性不飽和結合を有する化合物であってよい。（Ｂ）成分は、アルカリ現像性、解像度、及び、硬化後の剥離特性を更に向上させる観点から、ビスフェノールＡ型（メタ）アクリレート化合物を含んでもよい。
【００３３】
ビスフェノールＡ型（メタ）アクリレート化合物としては、２，２−ビス（４−（（メタ）アクリロキシポリエトキシ）フェニル）プロパン（２，２−ビス（４−（（メタ）アクリロキシペンタエトキシ）フェニル）プロパン等）、２，２−ビス（４−（（メタ）アクリロキシポリプロポキシ）フェニル）プロパン、２，２−ビス（４−（（メタ）アクリロキシポリブトキシ）フェニル）プロパン、２，２−ビス（４−（（メタ）アクリロキシポリエトキシポリプロポキシ）フェニル）プロパンなどが挙げられる。（Ｂ）成分は、解像度及び剥離特性を更に向上させる観点から、２，２−ビス（４−（（メタ）アクリロキシポリエトキシ）フェニル）プロパン（２，２−ビス（４−（（メタ）アクリロキシペンタエトキシ）フェニル）プロパン等）を含んでもよい。
【００３４】
ビスフェノールＡ型（メタ）アクリレート化合物の含有量は、レジストの解像度が更に向上する観点から、（Ｂ）成分の全量を基準として、２０質量％以上又は４０質量％以上であってよく、１００質量％以下、９５質量％以下、又は９０質量％以下であってよい。
【００３５】
（Ｂ）成分は、解像度及び可とう性を更に好適に向上させる観点から、多価アルコールにα，β−不飽和カルボン酸を反応させて得られるα，β−不飽和エステル化合物を含んでもよい。α，β−不飽和エステル化合物としては、例えば、ポリエチレングリコールジ（メタ）アクリレート、ポリプロピレングリコールジ（メタ）アクリレート、ＥＯ変性ポリプロピレングリコール等のポリアルキレングリコールジ（メタ）アクリレート、トリメチロールプロパンジ（メタ）アクリレート、トリメチロールプロパントリ（メタ）アクリレート、ＥＯ変性トリメチロールプロパントリ（メタ）アクリレート、ＰＯ変性トリメチロールプロパントリ（メタ）アクリレート、ＥＯ・ＰＯ変性トリメチロールプロパントリ（メタ）アクリレート、テトラメチロールメタントリ（メタ）アクリレート、テトラメチロールメタンテトラ（メタ）アクリレートなどが挙げられる。
【００３６】
（Ｂ）成分は、解像度が更に向上する観点から、トリメチロールプロパントリ（メタ）アクリレート、ＥＯ変性トリメチロールプロパントリ（メタ）アクリレート、ＰＯ変性トリメチロールプロパントリ（メタ）アクリレート、又はＥＯ・ＰＯ変性トリメチロールプロパントリ（メタ）アクリレートを含んでよい。
【００３７】
α，β−不飽和エステル化合物の含有量は、（Ｂ）成分の全量を基準として、可とう性が向上する観点から、２０質量％以上又は３０質量％以上であってよく、解像度が更に向上する観点から、７０質量％以下又は６０質量％以下であっってよい。
【００３８】
感光性樹脂組成物は、（Ｂ）成分として、ビスフェノールＡ系（メタ）アクリレート化合物及びα，β−不飽和エステル化合物以外のその他の光重合性化合物を含んでいてもよい。
【００３９】
その他の光重合性化合物としては、ノニルフェノキシポリエチレンオキシアクリレート、フタル酸系化合物、（メタ）アクリル酸アルキルエステル、分子内に少なくとも１つのカチオン重合可能な環状エーテル基を有する光重合性化合物（オキセタン化合物等）などが挙げられる。その他の光重合性化合物は、解像度、密着性、レジスト形状及び硬化後の剥離特性を更に好適に向上させる観点から、ノニルフェノキシポリエチレンオキシアクリレート及びフタル酸系化合物からなる群より選ばれる少なくとも１種であってよい。
【００４０】
ノニルフェノキシポリエチレンオキシアクリレートとしては、例えば、ノニルフェノキシトリエチレンオキシアクリレート、ノニルフェノキシテトラエチレンオキシアクリレート、ノニルフェノキシペンタエチレンオキシアクリレート、ノニルフェノキシヘキサエチレンオキシアクリレート、ノニルフェノキシヘプタエチレンオキシアクリレート、ノニルフェノキシオクタエチレンオキシアクリレート、ノニルフェノキシノナエチレンオキシアクリレート、ノニルフェノキシデカエチレンオキシアクリレート、及びノニルフェノキシウンデカエチレンオキシアクリレートが挙げられる。
【００４１】
フタル酸系化合物は、例えば、γ−クロロ−β−ヒドロキシプロピル−β’−（メタ）アクリロイルオキシエチル−ｏ−フタレート（別名：３−クロロ−２−ヒドロキシプロピル−２−（メタ）アクリロイルオキシエチルフタレート）、β−ヒドロキシエチル−β’−（メタ）アクリロイルオキシエチル−ｏ−フタレート、β−ヒドロキシプロピル−β’−（メタ）アクリロイルオキシエチル−ｏ−フタレート等であってよく、好ましくはγ−クロロ−β−ヒドロキシプロピル−β’−（メタ）アクリロイルオキシエチル−ｏ−フタレートである。
【００４２】
（Ｂ）成分がその他の光重合性化合物を含む場合、その他の光重合性化合物の含有量は、解像度、密着性、レジスト形状及び硬化後の剥離特性を更に好適に向上させる観点から、（Ｂ）成分の全量を基準として、１質量％以上、３質量％以上、又は５質量％以上であってよく、３０質量％以下、２５質量％以下、又は２０質量％以下であってよい。
【００４３】
（Ｂ）成分の含有量は、感光性樹脂組成物の固形分全量を基準として、感度及び解像度が更に向上する観点から、３質量％以上、１０質量％以上、又は２５質量％以上であってよく、フィルムの成形性に優れる観点から、７０質量％以下、６０質量％以下、又は５０質量％以下であってよい。
【００４４】
感光性樹脂組成物は、（Ｃ）成分の１種又は２種以上を含んでいる。（Ｃ）成分は、ヘキサアリールビイミダゾール化合物；ベンゾフェノン、２−ベンジル−２−ジメチルアミノ−１−（４−モルホリノフェニル）−１−ブタノン、２−（ジメチルアミノ）−２−［（４−メチルフェニル）メチル］−１−［４−（４−モルホリニル）フェニル］−１−ブタノン、４−（２−ヒドロキシエトキシ）フェニル−２−（ヒドロキシ−２−プロピル）ケトン、２−メチル−１−［４−（メチルチオ）フェニル］−２−モルホリノ−プロパノン−１等の芳香族ケトン；アルキルアントラキノン等のキノン；ベンゾインアルキルエーテル等のベンゾインエーテル化合物；ベンゾイン、アルキルベンゾイン等のベンゾイン化合物；ベンジルジメチルケタール等のベンジル誘導体；ビス（２，４，６−トリメチルベンゾイル）−フェニルフォスフィンオキサイド；ビス（２，６−ジメチルベンゾイル）−２，４，４−トリメチル−ペンチルフォスフィンオキサイド；（２，４，６−トリメチルベンゾイル）エトキシフェニルフォスフィンオキサイドなどが挙げられる。
【００４５】
（Ｃ）成分は、ポリエチレンフィルムへの光増感剤の浸透を更に抑制できる観点から、ヘキサアリールビイミダゾール化合物を含んでよい。ヘキサアリールビイミダゾール化合物におけるアリール基は、フェニル基等であってよい。ヘキサアリールビイミダゾール化合物におけるアリール基に結合する水素原子は、ハロゲン原子（塩素原子等）により置換されていてもよい。
【００４６】
ヘキサアリールビイミダゾール化合物は、２，４，５−トリアリールイミダゾール二量体であってよい。２，４，５−トリアリールイミダゾール二量体としては、例えば、２−（ｏ−クロロフェニル）−４，５−ジフェニルイミダゾール二量体、２−（ｏ−クロロフェニル）−４，５−ビス−（ｍ−メトキシフェニル）イミダゾール二量体、及び２−（ｐ−メトキシフェニル）−４，５−ジフェニルイミダゾール二量体が挙げられる。ヘキサアリールビイミダゾール化合物は、ポリエチレンフィルムへの光増感剤の浸透を更に抑制できる観点から、好ましくは２−（ｏ−クロロフェニル）−４，５−ジフェニルイミダゾール二量体であり、より好ましくは２，２−ビス（ｏ−クロロフェニル）−４，５−４’，５’−テトラフェニル−１，２’ビイミダゾールである。
【００４７】
ヘキサアリールビイミダゾール化合物の含有量は、ポリエチレンフィルムへの光増感剤の浸透を更に抑制できる観点から、（Ｃ）成分の全量を基準として、９０質量％以上、９５質量％以上、又は９９質量％以上であってよい。（Ｃ）成分は、ヘキサアリールビイミダゾール化合物のみからなっていてよい。
【００４８】
（Ｃ）成分の含有量は、感度及び密着性が更に向上する観点から、感光性樹脂組成物の固形分全量を基準として、０．１質量％以上、０．５質量％以上、又は１質量％以上であってよく、２０質量％以下、１０質量％以下、又は５質量％以下であってよい。
【００４９】
感光性樹脂組成物は、（Ｄ）成分の１種又は２種以上を含んでいる。（Ｄ）成分は、光増感剤として用いられる。すなわち、一実施形態において、光増感剤は、下記式（１）で表される化合物を含有する。
【化４】
2021523245.tif 000006
式中、Ａは芳香族炭化水素環を表し、Ｘは１価の有機基を表し、Ｒは１価の炭化水素基を表し、ｍ１は１以上の整数を表し、ｎ１は０以上の整数を表す。ｍ１が２以上の整数である場合、複数存在するＸで表される１価の有機基は、互いに同一であっても異なっていてもよい。ｎ１が２以上の整数である場合、複数存在するＲで表される１価の炭化水素基は、互いに同一であっても異なっていてもよい。
【００５０】
Ａで表される芳香族炭化水素環は、１個の環からなっていてよく、２個以上の環からなる縮合環であってもよい。芳香族炭化水素環は、好適な波長範囲の光を吸収する観点から、好ましくは２個以上の環からなる縮合環であり、より好ましくは２〜４個の環からなる縮合環であり、更に好ましくは３個の環からなる縮合環（アントラセン環）である。
【００５１】
Ｘで表される１価の有機基は、例えば、１価の炭化水素基であってよい。当該１価の炭化水素基は、アルキル基又はアリール基であってよい。Ｘで表される１価の有機基は、水酸基、アルコキシ基、アルデヒド基、エステル基、エーテル基、アミノ基又はニトロ基を有していてもよく、水酸基、エステル基又はエーテル基を有していてもよく、上記１価の炭化水素基の少なくとも１つの水素原子が水酸基、アルコキシ基、アルデヒド基、エステル基、アミノ基又はニトロ基で置換された１価の置換炭化水素基であってもよく、上記１価の炭化水素基の少なくとも１つのメチレン基（−ＣＨ２−）が酸素原子（−Ｏ−）で置換された１価の置換（エーテル基を有する）炭化水素基であってもよい。Ｘで表される１価の有機基は、好ましくは、１価の炭化水素基、１価の炭化水素基の少なくとも１つの水素原子が水酸基若しくはエステル基で置換された１価の置換炭化水素基、又は、１価の炭化水素基の少なくとも１つのメチレン基（−ＣＨ２−）が酸素原子（−Ｏ−）で置換された１価の置換（エーテル基を有する）炭化水素基であり、感光性樹脂組成物中での溶解性に優れる観点から、より好ましくは、１価の炭化水素基の少なくとも１つの水素原子が水酸基で置換された１価の置換炭化水素基である。
【００５２】
Ｘで表される１価の有機基の炭素数は、１以上、２以上又は３以上であってよく、１２以下、１０以下、８以下又は６以下であってよく、１〜１２、１〜１０、１〜８、１〜６、２〜１２、２〜１０、２〜８、２〜６、３〜１２、３〜１０、３〜８又は３〜６であってもよい。
【００５３】
Ｒで表される１価の炭化水素基は、例えばアルキル基であってよい。当該１価の炭化水素基の炭素数は、例えば、１〜８、１〜６又は１〜４であってよい。
【００５４】
ｍ１は、２以上の整数であってよく、６以下、５以下、４以下、３以下又は２以下の整数であってもよく、１〜６、１〜５、１〜４、１〜３、１〜２、２〜６、２〜５、２〜４又は２〜３の整数であってもよい。
【００５５】
ｎ１は、１以上又は２以上の整数であってよく、８以下、６以下、４以下、３以下又は２以下の整数であってもよく、０〜８、０〜６、０〜４、０〜３、０〜２、１〜８、１〜６、１〜４、１〜３、１〜２、２〜８、２〜６、２〜４又は２〜３の整数であってもよい。
【００５６】
式（１）で表される化合物は、一実施形態において、下記式（１ａ）、（１ｂ）、（１ｃ）又は（１ｄ）で表される化合物であってよい。
【化５】
2021523245.tif 000007
【化６】
2021523245.tif 000008
【化７】
2021523245.tif 000009
【化８】
2021523245.tif 000010
式中、Ｒａ、Ｒｃ及びＲｄは１価の炭化水素基を表し、Ｒｂは（ｐ＋１）価の炭化水素基を表し、ｐは１以上の整数を表し、Ａ、Ｒ、ｍ１及びｎ１は式（１）におけるＡ、Ｒ、ｍ１及びｎ１とそれぞれ同義である。
【００５７】
Ｒａで表される１価の炭化水素基は、例えばアルキル基又はアリール基であってよい。当該１価の炭化水素基の炭素数は、１以上、２以上又は３以上であってよく、１２以下、１０以下、８以下又は６以下であってよく、１〜１２、１〜１０、１〜８、１〜６、２〜１２、２〜１０、２〜８、２〜６、３〜１２、３〜１０、３〜８又は３〜６であってもよい。
【００５８】
Ｒｂで表される（ｐ＋１）価の炭化水素基の炭素数は、１以上、２以上又は３以上であってよく、１２以下、１０以下、８以下又は６以下であってよく、１〜１２、１〜１０、１〜８、１〜６、２〜１２、２〜１０、２〜８、２〜６、３〜１２、３〜１０、３〜８又は３〜６であってもよい。
【００５９】
Ｒｃ又はＲｄで表される１価の炭化水素基は、例えばアルキル基又はアリール基であってよい。当該１価の炭化水素基の炭素数は、１以上、２以上又は３以上であってよく、１２以下、１０以下、８以下、又は６以下であってよく、１〜１２、１〜１０、１〜８、１〜６、２〜１２、２〜１０、２〜８、２〜６、３〜１２、３〜１０、３〜８又は３〜６であってもよい。
【００６０】
ｐは、２以上の整数であってよく、４以下、３以下又は２以下の整数であってもよく、１〜４、１〜３、１〜２、２〜４又は２〜３の整数であってもよい。
【００６１】
式（１）で表される化合物は、一実施形態において、下記式（２）、（３）又は（４）で表される化合物であってよい。
【化９】
2021523245.tif 000011
【化１０】
2021523245.tif 000012
【化１１】
2021523245.tif 000013
式中、ｍ２、ｍ３及びｍ４は、それぞれ独立に１以上の整数を表し、ｎ２、ｎ３及びｎ４は、それぞれ独立に０以上の整数を表し、Ｘ及びＲは、式（１）におけるＸ及びＲとそれぞれ同義である。ｍ２、ｍ３又はｍ４が２以上の整数である場合、複数存在するＸで表される１価の有機基は、互いに同一であっても異なっていてもよい。ｎ２、ｎ３又はｎ４が２以上の整数である場合、複数存在するＲで表される１価の炭化水素基は、互いに同一であっても異なっていてもよい。
【００６２】
ｍ２は、２以上の整数であってよく、６以下、５以下、４以下、３以下又は２以下の整数であってもよく、１〜６、１〜５、１〜４、１〜３、１〜２、２〜６、２〜５、２〜４又は２〜３の整数であってもよい。ｎ２は、１以上又は２以上の整数であってよく、６以下、５以下、４以下、３以下又は２以下の整数であってもよく、０〜６、０〜５、０〜４、０〜３、０〜２、１〜６、１〜５、１〜４、１〜３、１〜２、２〜６、２〜５、２〜４又は２〜３の整数であってもよい。ただし、ｍ２＋ｎ２は８以下である。
【００６３】
ｍ３は、２以上の整数であってよく、６以下、５以下、４以下、３以下又は２以下の整数であってもよく、１〜６、１〜５、１〜４、１〜３、１〜２、２〜６、２〜５、２〜４又は２〜３の整数であってもよい。ｎ３は、１以上又は２以上の整数であってよく、８以下、６以下、４以下、３以下又は２以下の整数であってもよく、０〜８、０〜６、０〜４、０〜３、０〜２、１〜８、１〜６、１〜４、１〜３、１〜２、２〜８、２〜６、２〜４又は２〜３の整数であってもよい。ただし、ｍ３＋ｎ３は１０以下である。
【００６４】
ｍ４は、２以上の整数であってよく、６以下、５以下、４以下、３以下又は２以下の整数であってもよく、１〜６、１〜５、１〜４、１〜３、１〜２、２〜６、２〜５、２〜４又は２〜３の整数であってもよい。ｎ４は、１以上又は２以上の整数であってよく、８以下、６以下、４以下、３以下又は２以下の整数であってもよく、０〜８、０〜６、０〜４、０〜３、０〜２、１〜８、１〜６、１〜４、１〜３、１〜２、２〜８、２〜６、２〜４又は２〜３の整数であってもよい。ただし、ｍ４＋ｎ４は１０以下である。
【００６５】
式（１）で表される化合物は、より好適な波長範囲の光を吸収する観点から、好ましくは式（３）で表される化合物である。式（３）で表される化合物は、一実施形態において、下記式（３ａ）で表される化合物であってよい。式（３ａ）で表される化合物は、一実施形態において、下記式（３ｂ）で表される化合物（式（３ａ）においてｎ３＝０である化合物）であってよい。
【化１２】
2021523245.tif 000014
【化１３】
2021523245.tif 000015
式中、Ｘ１及びＸ２は、それぞれ独立に式（３）におけるＸと同義であり、好ましくは互いに同一である。Ｒ及びｎ３は、式（３）におけるＲ及びｎ３とそれぞれ同義である。
【００６６】
式（３ａ）で表される化合物は、一実施形態において、下記式（３ａ−１）、（３ａ−２）、（３ａ−３）又は（３ａ−４）で表される化合物であってよい。式（３ｂ）で表される化合物は、一実施形態において、下記式（３ｂ−１）、（３ｂ−２）、（３ｂ−３）又は（３ｂ−４）で表される化合物であってよい。
【化１４】
2021523245.tif 000016
【化１５】
2021523245.tif 000017
【化１６】
2021523245.tif 000018
【化１７】
2021523245.tif 000019
【化１８】
2021523245.tif 000020
【化１９】
2021523245.tif 000021
【化２０】
2021523245.tif 000022
【化２１】
2021523245.tif 000023
式中、Ｒ１ａ及びＲ２ａは、それぞれ独立に式（１ａ）におけるＲａと同義であり、好ましくは互いに同一である。Ｒ１ｂ及びＲ２ｂは、それぞれ独立に式（１ｂ）〜（１ｄ）におけるＲｂと同義であり、好ましくは互いに同一である。Ｒ１ｃ及びＲ２ｃは、それぞれ独立に式（１ｃ）におけるＲｃと同義であり、好ましくは互いに同一である。Ｒ１ｄ及びＲ２ｄは、それぞれ独立に式（１ｄ）におけるＲｄと同義であり、好ましくは互いに同一である。ｐ１及びｐ２は、それぞれ独立に式（１ｂ）〜（１ｄ）におけるｐと同義であり、好ましくは互いに同一である。Ｒ及びｎ３は、式（３ａ）におけるＲ及びｎ３とそれぞれ同義である。
【００６７】
（Ｄ）成分の含有量は、（Ａ）成分及び（Ｂ）成分の総量１００質量部に対して、所望の感度を得やすい観点から、例えば０．０１質量部以上であり、好ましくは０．０５質量部以上、より好ましくは０．１質量部以上、更に好ましくは０．３質量部以上であり、パターン形成の精度を更に向上させる観点から、例えば１０質量部以下であり、好ましくは５質量部以下、より好ましくは３質量部以下、更に好ましくは２質量部以下、特に好ましくは１質量部以下である。
【００６８】
（Ｃ）成分の含有量に対する（Ｄ）成分の含有量の質量比（（Ｄ）成分の含有量／（Ｃ）成分の含有量）は、ポリエチレンフィルムへの浸透を更に抑制できる観点から、０．０２５以上、０．１以上、又は０．１５以上であってよく、１．０以下、０．５以下、又は０．３以下であってよい。
【００６９】
感光性樹脂組成物は、（Ｄ）成分に加えて、その他の光増感剤として公知の光増感剤を更に含有してもよい。その他の増感剤の含有量は、（Ａ）成分及び（Ｂ）成分の総量１００質量部に対して、例えば、０．０１質量部以上、０．０５質量部以上、０．１質量部以上、０．３質量部以上、又は０．５質量部以上であってよく、１０質量部以下、５質量部以下、３質量部以下、２質量部以下、１質量部以下、又は０．９質量部以下であってよい。
【００７０】
感光性樹脂組成物は、レジストパターン形成時の未露光部における重合を抑制し、解像度を更に向上させる観点から、（Ｅ）成分：重合禁止剤を更に含有してもよい。重合禁止剤は、例えば、ｔ−ブチルカテコール、４−ヒドロキシ−２，２，６，６−テトラメチルピペリジン−Ｎ−オキシル等であってよい。
【００７１】
感光性樹脂組成物は、（Ｄ）成分を含有していることにより、重合禁止剤を含有していなくても、従来の光増感剤（例えばＤＢＡ）を含有する場合に比べて、レジストパターン形成時の未露光部における重合を抑制し、更に精度良くレジストパターンを形成可能である。したがって、（Ｅ）成分の含有量は、（Ａ）成分及び（Ｂ）成分の総量１００質量部に対して、０．０１質量部以下、０．００５質量部以下、又は０．００３質量部以下であってよく、感光性樹脂組成物は（Ｅ）成分を含有していなくてもよい。（Ｅ）成分の含有量は、（Ａ）成分及び（Ｂ）成分の総量１００質量部に対して、０．００１質量部以上であってもよい。
【００７２】
感光性樹脂組成物は、上述した成分以外のその他の成分の１種又は２種以上を更に含有してもよい。その他の成分としては、水素供与体（ビス［４−（ジメチルアミノ）フェニル］メタン、ビス［４−（ジエチルアミノ）フェニル］メタン、ロイコクリスタルバイオレット、Ｎ−フェニルグリシン等）、染料（マラカイトグリーン等）、トリブロモフェニルスルホン、光発色剤、熱発色防止剤、可塑剤（ｐ−トルエンスルホンアミド等）、顔料、充填剤、消泡剤、難燃剤、安定剤、密着性付与剤、レベリング剤、剥離促進剤、酸化防止剤、香料、イメージング剤、熱架橋剤などが挙げられる。その他の成分の含有量は、（Ａ）成分及び（Ｂ）成分の総量１００質量部に対して、０．００５質量部以上又は０．０１質量部以上であってよく、２０質量部以下であってもよい。
【００７３】
感光性樹脂組成物は、粘度を調整する観点から、有機溶剤の１種又は２種以上を更に含有してもよい。有機溶剤としては、例えば、メタノール、エタノール、アセトン、メチルエチルケトン、メチルセロソルブ、エチルセロソルブ、トルエン、Ｎ，Ｎ−ジメチルホルムアミド、プロピレングリコールモノメチルエーテル等が挙げられる。有機溶剤の含有量は、感光性樹脂組成物の全量を基準として、４０質量％以上であってよく、７０質量％以下であってよい。
【００７４】
感光性樹脂組成物は、レジストパターンの形成に好適に用いることができ、後述する配線基板の製造方法に特に好適に用いることができる。
【００７５】
＜感光性エレメント＞
図１は、一実施形態に係る感光性エレメントの模式断面図である。図１に示すように、感光性エレメント１は、支持体２と、支持体２上に設けられた感光性樹脂層３と、感光性樹脂層３の支持体２と反対側に設けられた保護層４とを備えている。
【００７６】
支持体２及び保護層４は、それぞれ、耐熱性及び耐溶剤性を有するポリマーフィルムであってよく、例えば、ポリエチレンテレフタレートフィルム等のポリエステルフィルム、ポリエチレンフィルム、ポリプロピレンフィルム等のポリオレフィンフィルムなどであってよい。支持体２及び保護層４は、それぞれ、ポリオレフィン以外の炭化水素系ポリマーのフィルムであってよい。ポリオレフィンを含む炭化水素系ポリマーのフィルムは、低密度であってよく、例えば１．０１４ｇ／ｃｍ以下の密度を有していてよい。支持体２及び保護層４は、それぞれ、当該低密度の炭化水素系ポリマーフィルムを延伸してなる延伸フィルムであってもよい。保護層４を構成するポリマーフィルムの種類は、支持体２を構成するポリマーフィルムの種類と同じであっても異なっていてもよい。
【００７７】
これらのポリマーフィルムは、それぞれ、例えば、帝人株式会社製のＰＳシリーズ（例えばＰＳ−２５）等のポリエチレンテレフタレートフィルム、タマポリ株式会社製のＮＦ−１５等のポリエチレンフィルム、又は、王子製紙株式会社製（例えば、アルファンＭＡ−４１０、Ｅ−２００Ｃ）、信越フィルム株式会社製等のポリプロピレンフィルムとして購入可能である。
【００７８】
支持体２の厚さは、支持体２を感光性樹脂層３から剥離する際の支持体２の破損を抑制できる観点から、１μｍ以上又は５μｍ以上であってよく、支持体２を介して露光する場合にも好適に露光できる観点から、１００μｍ以下、５０μｍ以下、又は３０μｍ以下であってよい。
【００７９】
保護層４の厚さは、保護層４を剥がしながら感光性樹脂層３及び支持体２を基板上にラミネートする際、保護層４の破損を抑制できる観点から、１μｍ以上、５μｍ以上、又は１５μｍ以上であってよく、生産性が向上する観点から、１００μｍ以下、５０μｍ以下、又は３０μｍ以下であってよい。
【００８０】
感光性樹脂層３は、上述した感光性樹脂組成物からなっている。感光性樹脂層３の乾燥後（感光性樹脂組成物が有機溶剤を含有する場合は有機溶剤を揮発させた後）の厚さは、塗工が容易になり、生産性が向上する観点から、１μｍ以上又は５μｍ以上であってよく、密着性及び解像度が更に向上する観点から、１００μｍ以下、５０μｍ以下、又は４０μｍ以下であってよい。
【００８１】
感光性エレメント１は、例えば、以下のようにして得ることができる。まず、支持体２上に感光性樹脂層３を形成する。感光性樹脂層３は、例えば、有機溶剤を含有する感光性樹脂組成物を塗布して塗布層を形成し、この塗布層を乾燥することにより形成できる。次いで、感光性樹脂層３の支持体２と反対側の面上に保護層４を形成する。
【００８２】
塗布層は、例えば、ロールコート、コンマコート、グラビアコート、エアーナイフコート、ダイコート、バーコート等の公知の方法により形成される。塗布層の乾燥は、感光性樹脂層３中に残存する有機溶剤の量が例えば２質量％以下となるように行われ、具体的には、例えば、７０〜１５０℃にて、５〜３０分間程度行われる。
【００８３】
感光性エレメントは、他の一実施形態において、保護層を備えていなくてもよく、クッション層、接着層、光吸収層、ガスバリア層等のその他の層を更に備えていてもよい。
【００８４】
感光性エレメント１は、例えば、シート状であってよく、巻芯にロール状に巻き取られた感光性エレメントロールの形態であってもよい。感光性エレメントロールにおいては、感光性エレメント１は、好ましくは、支持体２が外側になるように巻き取られている。巻芯は、例えば、ポリエチレン、ポリプロピレン、ポリスチレン、ポリ塩化ビニル、アクリロニトリル−ブタジエン−スチレン共重合体等で形成されている。感光性エレメントロールの端面には、端面保護の観点から、端面セパレータが設けられていてよく、耐エッジフュージョンの観点から、防湿端面セパレータが設けられていてよい。感光性エレメント１は、例えば、透湿性の小さいブラックシートで包装されていてよい。
【００８５】
感光性エレメント１は、レジストパターンの形成に好適に用いることができ、後述する配線基板の製造方法に特に好適に用いることができる。感光性エレメント１は、従来の感光性エレメントに比べて光増感剤のポリエチレンフィルムへの浸透を抑制できるので、支持体２及び保護層４の少なくとも一方が、ポリエチレンフィルムであってもよく、上述した低密度の炭化水素系ポリマーフィルム又はその延伸フィルムであってもよい。
【００８６】
＜配線基板の製造方法＞
図２は、一実施形態に係る配線基板（プリント配線板とも呼ばれる）の製造方法を示す模式図である。この製造方法では、まず、図２（ａ）に示すように、絶縁層１１と、絶縁層１１上に形成された導体層１２とを備える基板（例えば回路形成用基板）を用意する。導体層１２は、例えば金属銅層であってよい。
【００８７】
次いで、図２（ｂ）に示すように、基板（導体層１２）上に感光性樹脂層１３を設ける。この工程では、上述した感光性樹脂組成物又は感光性エレメント１を用いて、上述した感光性樹脂組成物からなる感光性樹脂層１３を基板（導体層１２）上に形成する。例えば、感光性樹脂層１３は、感光性樹脂組成物を基板上に塗布及び乾燥することによって形成される。あるいは、感光性樹脂層１３は、感光性エレメント１から保護層４を除去した後、感光性エレメント１の感光性樹脂層３を加熱しながら基板に圧着する。圧着の際、感光性樹脂層３及び基板の少なくとも一方は、例えば７０〜１３０℃で加熱されてよい。圧着の際の圧力は、例えば０．１〜１．０ＭＰａであってよい。
【００８８】
次いで、図２（ｃ）に示すように、感光性樹脂層１３上にマスク１４を配置し、活性光線１５を照射して、マスク１４が配置された領域以外の領域を露光して感光性樹脂層１３を光硬化させる。活性光線１５の光源は、例えば、カーボンアーク灯、水銀蒸気アーク灯、高圧水銀灯、キセノンランプ、ガスレーザー（アルゴンレーザ等）、固体レーザー（ＹＡＧレーザー等）、半導体レーザーなどの紫外光源又は可視光源であってよい。
【００８９】
他の一実施形態では、マスク１４を用いずに、ＬＤＩ露光法、ＤＬＰ露光法等の直接描画露光法により、活性光線１５を所望のパターンで照射して感光性樹脂層１３の一部を露光してもよい。
【００９０】
次いで、図２（ｄ）に示すように、露光により形成された光硬化部分以外の領域（未硬化部分）を現像により基板上から除去して、光硬化部分（感光性樹脂層の硬化物）からなるレジストパターン１６を形成する。現像方法は、例えば、ウェット現像又はドライ現像であってよく、好ましくはウェット現像である。
【００９１】
ウェット現像は、感光性樹脂組成物に対応した現像液を用いて、例えば、ディップ方式、パドル方式、スプレー方式、ブラッシング、スラッピング、スクラッビング、揺動浸漬等の方法により行われる。現像液は、感光性樹脂組成物の構成に応じて適宜選択され、アルカリ現像液又は有機溶剤現像液であってよい。
【００９２】
アルカリ現像液は、リチウム、ナトリウム又はカリウムの水酸化物等の水酸化アルカリ；リチウム、ナトリウム、カリウム若しくはアンモニウムの炭酸塩又は重炭酸塩等の炭酸アルカリ；リン酸カリウム、リン酸ナトリウム等のアルカリ金属リン酸塩；ピロリン酸ナトリウム、ピロリン酸カリウム等のアルカリ金属ピロリン酸塩；ホウ砂；メタケイ酸ナトリウム；水酸化テトラメチルアンモニウム；エタノールアミン；エチレンジアミン；ジエチレントリアミン；２−アミノ−２−ヒドロキシメチル−１，３−プロパンジオール；１，３−ジアミノ−２−プロパノール；モルホリンなどの塩基を含む水溶液であってよい。
【００９３】
アルカリ現像液は、例えば、０．１〜５質量％炭酸ナトリウム水溶液、０．１〜５質量％炭酸カリウム水溶液、０．１〜５質量％水酸化ナトリウム水溶液、０．１〜５質量％四ホウ酸ナトリウム水溶液等であってよい。アルカリ現像液のｐＨは、例えば９〜１１であってよい。
【００９４】
アルカリ現像液は、表面活性剤、消泡剤、有機溶剤等を更に含有してもよい。有機溶剤としては、アセトン、酢酸エチル、炭素数１〜４のアルコキシ基を有するアルコキシエタノール、エチルアルコール、イソプロピルアルコール、ブチルアルコール、ジエチレングリコールモノメチルエーテル、ジエチレングリコールモノエチルエーテル、ジエチレングリコールモノブチルエーテル等が挙げられる。有機溶剤の含有量は、アルカリ現像液の全量を基準として、２〜９０質量％であってよい。
【００９５】
有機溶剤現像液は、１，１，１−トリクロロエタン、Ｎ−メチルピロリドン、Ｎ，Ｎ−ジメチルホルムアミド、シクロヘキサノン、メチルイソブチルケトン及びγ−ブチロラクトン等の有機溶剤を含有してよい。有機溶剤現像液は、１〜２０質量％の水を更に含有してもよい。
【００９６】
この工程において、未露光部分を除去した後、必要に応じて、６０〜２５０℃の加熱、又は、０．２〜１０Ｊ／ｃｍ２での露光を更に行うことにより、レジストパターン１６を更に硬化させてもよい。
【００９７】
次いで、図２（ｅ）に示すように、導体層１２上のレジストパターン１６が形成されていない部分に、例えばめっき処理を施すことにより、配線層１７を形成する。配線層１７は、導体層１２と同種の材料で形成されていてよく、異種の材料で形成されていてもよい。配線層１７は、例えば金属銅層であってよい。めっき処理は、電解めっき処理及び無電解めっき処理の一方又は両方であってよい。
【００９８】
次いで、図２（ｆ）に示すように、レジストパターン１６を除去すると共に、レジストパターン１６に対応する位置に設けられている導体層１２を除去する。これにより、基板上に配線層１７が形成された配線基板１８が得られる。
【００９９】
レジストパターン１６は、例えば、強アルカリ性水溶液を用いて、浸漬方式、スプレー方式等の現像を行うことにより除去可能である。強アルカリ性水溶液は、例えば、１〜１０質量％水酸化ナトリウム水溶液、１〜１０質量％水酸化カリウム水溶液等であってよい。
【０１００】
導体層１２は、エッチング処理により除去可能である。エッチング液は、導体層１２の種類に応じて適宜選択され、例えば、塩化第二銅溶液、塩化第二鉄溶液、アルカリエッチング溶液、過酸化水素エッチング液等であってよい。
【実施例】
【０１０１】
以下、実施例により本発明を更に具体的に説明するが、本発明はこれらの実施例に限定されるものではない。
【０１０２】
＜（Ａ）成分の合成＞
（アクリル系樹脂Ａ−１）
単量体であるメタクリル酸１５０ｇ、メタクリル酸メチル２５ｇ、スチレン２００ｇ、ベンジルメタクリレート１２５ｇと、アゾビスイソブチロニトリル２．０ｇとを混合して溶液（ａ）を調製した。メチルセロソルブ３０質量部及びトルエン２０質量部の混合液（ｘ）５０ｇに、アゾビスイソブチロニトリル３．０ｇを溶解して溶液（ｂ）を調製した。撹拌機、還流冷却器、温度計、滴下ロート及び窒素ガス導入管を備えたフラスコに、混合液（ｘ）を５００ｇ投入した後、フラスコ内に窒素ガスを吹き込みながら撹拌し、８０℃まで昇温させた。フラスコ内の前記混合液に、滴下速度を一定にして前記溶液（ａ）を４時間かけて滴下した後、８０℃にて２時間撹拌した。次いで、フラスコ内の溶液に、滴下速度を一定にして前記溶液（ｂ）を１０分間かけて滴下した後、フラスコ内の溶液を８０℃にて３時間撹拌した。さらに、フラスコ内の溶液を３０分間かけて９０℃まで昇温させ、９０℃にて２時間保温した後、撹拌を止め、室温（２５℃）まで冷却して、アクリル系樹脂Ａ−１の溶液を得た。アクリル系樹脂Ａ−１の溶液の不揮発分（固形分）は４８．０質量％であり、重量平均分子量は４７０００であり、酸価は１７６ｍｇＫＯＨ／ｇであった。
【０１０３】
（アクリル系樹脂Ａ−２）
還流冷却器、温度計、滴下ロート及び窒素ガス導入管を備えたフラスコに、混合液（ｘ）４００ｇを投入した。フラスコ内に窒素ガスを吹き込みながら、上記混合液（ｘ）を攪拌しつつ加熱して８０℃まで昇温させた。一方、単量体であるメタクリル酸１２５ｇ、メタクリル酸メチル２５０ｇ及びスチレン１２５ｇと、アゾビスイソブチロニトリル０．８ｇとを混合した溶液（ｃ）を用意し、８０℃に加熱された上記混合液（ｘ）に溶液（ｃ）を４時間かけて滴下した後、８０℃で撹拌しながら２時間保温した。次いで、フラスコ内の溶液に、溶液（ｃ）１００ｇにアゾビスイソブチロニトリル１ｇを更に溶解した溶液を１０分間かけて滴下速度を一定にして滴下した後、フラスコ内の溶液を８０℃にて３時間攪拌した。更に、フラスコ内の溶液を３０分間かけて９０℃まで昇温させ、９０℃にて２時間保温した後、冷却することにより、アクリル系樹脂Ａ−２の溶液を得た。
【０１０４】
アクリル系樹脂Ａ−２の溶液にアセトンを加えて、不揮発成分（不揮発分）が５０質量％になるように調製した。バインダーポリマーの重量平均分子量は６００００であり、酸価は１７６ｍｇＫＯＨ／ｇであった。
【０１０５】
なお、重量平均分子量は、ゲルパーミエーションクロマトグラフィー法（ＧＰＣ）によって測定し、標準ポリスチレンの検量線を用いて換算することにより導出した。ＧＰＣの条件は、以下に示すとおりである。
（ＧＰＣ条件）
ポンプ：日立  Ｌ−６０００型（株式会社日立製作所製、商品名）
カラム：以下の計３本
Ｇｅｌｐａｃｋ  ＧＬ−Ｒ４２０
Ｇｅｌｐａｃｋ  ＧＬ−Ｒ４３０
Ｇｅｌｐａｃｋ  ＧＬ−Ｒ４４０（以上、日立化成株式会社製、商品名）
溶離液：テトラヒドロフラン
測定温度：４０℃
流量：２．０５ｍＬ／分
検出器：日立  Ｌ−３３００型ＲＩ（株式会社日立製作所製、商品名）
【０１０６】
＜感光性樹脂組成物の調製＞
表１〜３に示す各成分を、表１〜３に示す配合量（質量部）で混合することにより、感光性樹脂組成物をそれぞれ調製した。なお、表１〜３に示す（Ａ）成分の配合量（質量部）は、不揮発分の質量（固形分量）である。表１〜３に示す各成分の詳細については、以下のとおりである。
【０１０７】
（Ｂ）成分
Ｂ−１：２，２−ビス（４−（メタクリロキシペンタエトキシ）フェニル）プロパン［ＦＡ−３２１Ｍ（日立化成株式会社製、商品名）］
Ｂ−２：ＥＯ変性ポリプロピレングリコール＃７００ジメタクリレート［ＦＡ−０２３Ｍ（日立化成株式会社製、商品名）］
Ｂ−３：γ−クロロ−β−ヒドロキシプロピル−β’−メタクリロイルオキシエチル−ｏ−フタレート［ＦＡ−ＭＥＣＨ（日立化成株式会社製、商品名）］
Ｂ−４：ＥＯ変性トリメチロールプロパンメタクリレート［ＦＡ−１３７Ｍ（日立化成株式会社製、商品名）］
Ｂ−５：ポリエチレングリコール＃４００ジメタクリレート［９Ｇ（新中村化学工業株式会社製、商品名）］
Ｂ−６：トリメチロールプロパンＥＯ変性トリアクリレート［Ｍ３１３０（東洋ケミカルズ株式会社製、商品名）］
（Ｃ）成分
Ｃ−１：２，２−ビス（ｏ−クロロフェニル）−４，５−４’，５’−テトラフェニル−１，２’−ビイミダゾール［Ｂ−ＣＩＭ（Ｈａｍｐｆｏｒｄ社製、商品名）］
【０１０８】
（Ｄ）成分
Ｄ−１：下記式（Ｄ−１）で表される化合物
【化２２】
2021523245.tif 000024
Ｄ−２：下記式（Ｄ−２）で表される化合物
【化２３】
2021523245.tif 000025
Ｄ−３：下記式（Ｄ−３）で表される化合物
【化２４】
2021523245.tif 000026
Ｄ−４：下記式（Ｄ−４）で表される化合物
【化２５】
2021523245.tif 000027
Ｄ−５：下記式（Ｄ−５）で表される化合物
【化２６】
2021523245.tif 000028
ｄ−１：９，１０−ジブトキシアントラセン（下記式（ｄ−１））
【化２７】
2021523245.tif 000029
【０１０９】
（Ｅ）成分
Ｅ−１：４−ｔ−ブチルカテコール［ＤＩＣ−ＴＢＣ（ＤＩＣ株式会社製、商品名）］
（その他の添加剤）
Ｆ−１：ロイコクリスタルバイオレット［ＬＣＶ（山田化学株式会社製、商品名）］
Ｆ−２：１Ｈ−ベンゾトリアゾールカルボン酸、５−アミノ−１Ｈ−テトラゾール、牛脂アルキルトリメチレンジアミン、ジ（２−エチルヘキシル）アミン、及び、メトキシプロパノールの混合体［ＳＦ−８０８Ｈ（サンライト株式会社製、商品名）］
Ｆ−３：Ｎ−フェニルグリシン［ＮＰＧ（和光純薬工業株式会社製、商品名）］
【０１１０】
＜感光性エレメントの作製＞
支持体として厚さ１６μｍのポリエチレンテレフタレートフィルム（帝人株式会社製、商品名「ＨＴＦ−０１」）を用意し、支持体上に、感光性樹脂組成物を厚さが均一になるように塗布した後、７０℃及び１１０℃の熱風対流式乾燥器で順次乾燥して、乾燥後の厚さが２５μｍである感光性樹脂層を形成した。この感光性樹脂層上に保護層としてポリエチレンフィルム（タマポリ株式会社製、商品名「ＮＦ−１５」）を貼り合わせ、支持体と感光性樹脂層と保護層とが順に積層された感光性エレメントを得た。
【０１１１】
＜積層体の作製＞
銅箔（厚さ：３５μｍ）を両面に積層したガラスエポキシ材である銅張積層板（基板、日立化成株式会社製、商品名「ＭＣＬ−Ｅ−６７９」）を、表面粗化処理液「メックエッチボンドＣＺ−８１００」（メック株式会社製、商品名）を用いて表面処理した。次いで、水洗、酸洗及び水洗後、空気流で乾燥した。表面処理された銅張積層板を８０℃に加温し、保護層を剥離しながら、感光性樹脂層が銅表面に接するように、前記感光性エレメントをそれぞれラミネートした。これにより、銅張積層板、感光性樹脂層、及び、支持体の順に積層された積層体をそれぞれ得た。得られた積層体は、以下に示す試験における試験片として用いた。なお、ラミネートは、１１０℃のヒートロールを用いて、０．４ＭＰａの圧着圧力、１．５ｍ／分のロール速度で行った。
【０１１２】
＜評価＞
（パターン精度の評価）
前記試験片の感光性樹脂層上に４１段ステップタブレット（日立化成株式会社製）を置いた。次いで、評価用パターンとして、ライン幅／スペース幅がｎ／ｎ（ｎ＝３〜２０μｍで２〜２．５μｍずつ）の配線パターンを有する描画データを、半導体レーザーを光源として有する波長４０５ｎｍのＤＬＰ露光機（ビアメカニクス株式会社製、商品名「ＤＥ−１ＵＨ」）を用いて露光した。露光は、４１段ステップタブレットの現像後の残存ステップ段数が１４．０となる露光量で行った。次いで、支持体を剥離し、３０℃の１．０質量％炭酸ナトリウム水溶液を６０秒間スプレーして未露光部分を除去することにより、レジストパターンを形成した。得られたレジストパターンを光学顕微鏡で観察し、レジストパターンのライン幅を測定した。この実測のライン幅と、描画データにおける配線パターンのライン幅との差ΔＬ（＝実測のライン幅−配線パターンのライン幅）が小さいほど、精度良くレジストパターンを形成できていることを意味する。以下の基準に基づいて評価した結果を表１〜３に示す。
Ａ：ΔＬが１．０μｍ未満
Ｂ：ΔＬが１．０μｍ以上１．５μｍ未満
Ｃ：ΔＬが１．５μｍ以上３．０μｍ未満
Ｄ：ΔＬが３．０μｍ以上
Ｅ：感度不足によりレジストパターンがすべて剥離
【０１１３】
（ポリエチレンフィルムへの光増感剤の浸透性（ＰＥ浸透性）の評価）
上記の感光性エレメントの作製において使用したものと同じ新品のポリエチレンテレフタレートフィルム及び新品のポリエチレンフィルムを用意した。
上記で作製した感光性エレメントからポリエチレンフィルムを剥離し、残った感光性樹脂層付きポリエチレンテレフタレートフィルムをＵＶ分光光度計（株式会社日立製作所製、商品名「Ｕ−３３１０」）のSample測定部に設置した。また、新品のポリエチレンテレフタレートフィルムをＵＶ分光光度計のReference測定部に設置した。そして、吸光度を測定し、３５０〜４５０ｎｍの波長範囲で最も吸光度が大きくなる波長（λｍａｘ）における吸光度Ｉｘを測定した。
続いて、上記で剥離したポリエチレンフィルムをＵＶ分光光度計のSample測定部に、新品のポリエチレンフィルムをReference測定部にそれぞれ設置した。そして、吸光度を測定し、３５０〜４５０ｎｍの波長範囲で最も吸光度が大きくなる波長（λｍａｘ）における吸光度Ｉｙを測定した。
測定した吸光度Ｉｘ及びＩｙから、以下の式に従ってポリエチレンフィルム（ＰＥ）への浸透割合を算出した。
ＰＥへの浸透割合（％）＝Ｉｙ／Ｉｘ×１００
以下の基準に基づいて評価した結果を表１〜３に示す。
Ａ：ＰＥへの浸透割合が１％未満
Ｂ：ＰＥへの浸透割合が１％以上５％未満
Ｃ：ＰＥへの浸透割合が５％以上
【０１１４】
【表１】
2021523245.tif 000030
【０１１５】
【表２】
2021523245.tif 000031
【０１１６】
【表３】
2021523245.tif 000032
【符号の説明】
【０１１７】
１…感光性エレメント、２…支持体、３，１３…感光性樹脂層、４…保護層、１６…レジストパターン、１７…配線層、１８…配線基板。
【図１】
2021523245.tif 000038
【図２（ａ）】
2021523245.tif 000039
【図２（ｂ）】
2021523245.tif 000040
【図２（ｃ）】
2021523245.tif 000041
【図２（ｄ）】
2021523245.tif 000042
【図２（ｅ）】
2021523245.tif 000043
【図２（ｆ）】
2021523245.tif 000044
【国際調査報告】
2021523245.tif 000045
2021523245.tif 000046